(57)【要約】  （１）少なくとも１つのポリ（アリールエーテルケトン）と少なくとも１つのポリ（アリールエーテルスルホン）とからなるブレンド物（Ｂ１２）と、（２）スルホン基、ケトン基およびアリーレン基を含むポリマー（Ｐ３）と、（３）それらのブレンド物（Ｂ１２３）とからなる群から選択される少なくとも１つのポリマー材料（Ｐ）を含む複数の繊維（Ｆ）を含む布。かかる布を含むフィルタアセンブリおよび濾過システム。【選択図】図１
2010521596.tif 000002
【特許請求の範囲】
【請求項１】
（１）少なくとも１つのポリ（アリールエーテルケトン）（Ｐ１）と少なくとも１つのポリ（アリールエーテルスルホン）（Ｐ２）とからなるブレンド物（Ｂ１２）と、
（２）スルホン基、ケトン基およびアリーレン基を含むポリマー（Ｐ３）と、
（３）それらのブレンド物（Ｂ１２３）と
からなる群から選択される少なくとも１つのポリマー材料（Ｐ）を含む複数の繊維（Ｆ）を含む布。
【請求項２】
前記ポリマー材料（Ｐ）が前記ブレンド（Ｂ１２）である、請求項１に記載の布。
【請求項３】
前記ポリ（アリールエーテルケトン）（Ｐ１）の繰り返し単位の５０質量％超が次式：
【化１】
2010521596.tif 000042
（式中、Ａｒは独立して、フェニレン、ビフェニレンまたはナフチレンから選択される２価の芳香族ラジカルであり；Ｘは独立してＯ、Ｃ（＝Ｏ）または直接結合であり；ｎは０〜３の整数であり；ｂ、ｃ、ｄおよびｅは０または１であり；ａは１〜４の整数であり；そして好ましくは、ｄは、ｂが１であるとき０である）
の１つ以上の繰り返し単位である、請求項１または２に記載の布。
【請求項４】
前記ポリ（アリールエーテルスルホン）（Ｐ２）がポリ（ビフェニルエーテルスルホン）であり、前記ポリ（ビフェニルエーテルスルホン）の繰り返し単位の５０質量％超が一般タイプ：
【化２】
2010521596.tif 000043
（式中、Ｒ1〜Ｒ4は−Ｏ−、−ＳＯ2−、−Ｓ−、−ＣＯ−であり、ただし、Ｒ1〜Ｒ4の少なくとも１つは−ＳＯ2−であり、かつ、Ｒ1〜Ｒ4の少なくとも１つは−Ｏ−であり；Ａｒ1、Ａｒ2およびＡｒ3は、６〜２４個の炭素原子を含有するアリーレン基であり、かつ、好ましくはフェニレンまたはｐ−ビフェニレンであり；そしてａおよびｂは０または１のいずれかである）
の１つ以上の式の繰り返し単位（Ｒ２−ｄ）である、請求項１〜３のいずれか一項に記載の布。
【請求項５】
前記ポリ（アリールエーテルケトン）（Ｐ１）がポリ（エーテルエーテルケトン）であり、そして、前記ポリ（アリールエーテルスルホン）（Ｐ２）がポリフェニルスルホンである、請求項１〜４のいずれか一項に記載の布。
【請求項６】
前記ポリマー材料（Ｐ）が前記ポリマー（Ｐ３）である、請求項１に記載の布。
【請求項７】
前記ポリマー（Ｐ３）のアリーレン基がポリアリーレン基であり、そしてスルホン基のモル数とケトン基のモル数の比が１より大きい、請求項６に記載の布。
【請求項８】
前記ポリマー（Ｐ３）が次の構造：
【化３】
2010521596.tif 000044
または
【化４】
2010521596.tif 000045
（式中、「ａ」および「ｃ」は全ポリマーの１０モル％〜６０モル％を表し、そして「ｂ」および「ｄ」は全ポリマーの４０モル％〜９０モル％を表す）
を含むポリマーである、請求項６または７に記載の布。
【請求項９】
前記繊維（Ｆ）が溶融紡糸法によって得られる、請求項１〜８のいずれか一項に記載の布。
【請求項１０】
前記繊維（Ｆ）が不織布である、請求項１〜９のいずれか一項に記載の布。
【請求項１１】
前記繊維（Ｆ）が織布である、請求項１〜９のいずれか一項に記載の布。
【請求項１２】
前記繊維（Ｆ）がマイクロファイバーかまたはナノファイバーである、請求項１〜１１のいずれか一項に記載の布。
【請求項１３】
航空宇宙、自動車、医療、軍隊または安全用途での請求項１〜１２のいずれか一項に記載の布の使用。
【請求項１４】
請求項１〜１２のいずれか一項に記載の布を含むフィルタ素子。
【請求項１５】
フレームと前記フレーム上に取り付けられた布とを含むフィルタアセンブリであって、前記布が請求項１〜１２のいずれか一項に記載の布であるフィルタアセンブリ。
【請求項１６】
複数のフィルタアセンブリを含み、それらの少なくとも１つが請求項１５に記載のフィルタアセンブリである、濾過システム。
【請求項１７】
複数のフィルタアセンブリを含み、それらのそれぞれが請求項１５に従っている、濾過システム。
【請求項１８】
石炭燃焼発電所またはセメント工場からのガスを受け入れるために配置構成されたガス入口をさらに含む、請求項１６または１７に記載の濾過システム。
【請求項１９】
石炭燃焼発電所またはセメント工場からのガスを受け入れる、請求項１８に記載の濾過システム。
【請求項２０】
請求項１６〜１９のいずれか一項に記載の濾過システムを含む石炭燃焼発電所またはセメント工場。
【請求項２１】
酸性ガス、おそらく石炭燃焼発電所からの煙道ガスから固体粒子を除去するための請求項１〜１２のいずれか一項に記載の布または請求項１４に記載のフィルタ素子または請求項１５に記載のフィルタアセンブリまたは請求項１６〜１９のいずれか一項に記載の濾過システムの使用。
【請求項２２】
酸性ガスが二酸化炭素を含有し、前記酸性ガスの二酸化炭素含有率が１容量％を超え（おそらく、１０容量％を超え）、かつ前記酸性ガスの固体粒子負荷が１００μｇ／ｍ03を超える（おそらく、１０００μｇ／ｍ03を超える）、請求項２１に記載の使用。
【発明の詳細な説明】
【技術分野】
【０００１】
関連出願の相互参照
本件出願は、両出願の全内容が参照により本明細書に援用される、２００７年３月２３日出願の米国仮特許出願第６０／８９６，５６７号明細書および２００７年１２月１８日出願の米国仮特許出願第６１／０１４，４８５号明細書の優先権を主張するものである。
本発明は、多くの用途で、特に工業、医療および浄化用途で有用な、改善された特性を特色とする布に関する。本発明はまた、かかる布を組み込んだフィルタアセンブリおよび濾過システムにも関する。
【背景技術】
【０００２】
航空宇宙、自動車、医療、軍隊および安全産業などの要求が厳しい産業からの、特有の特性を特色とする高性能布に対するニーズがある。
医療分野における幾つかの用途では、特にクリーンルームでは、布は、様々な医薬品および／または化学薬品と繰り返し接触し、例えば、滅菌プロセスによって要求されるように、厳しい条件に暴露されるため、このような理由により、布は、高い強靱性、高い耐摩耗性、高い靱性、高い熱安定性、および高い耐加水分解性をはじめとする高い耐化学薬品性を望ましくは示すべきである。
類似の要件は、アセトン、メチルエチルケトン、トルエンおよび酢酸エチルなどの有機溶剤、または硫酸もしくは硝酸などの酸をはじめとする様々な化学薬品と布が繰り返し接触する化学工業などの多くの産業では当然のことである。
【０００３】
さらに、かかる布の別の具体的なおよび要求が厳しい用途は、燃料発電所の煙道ガス排出物からの粒子状物質濾過である。国際エネルギー機関（Ｉｎｔｅｒｎａｔｉｏｎａｌ  Ｅｎｅｒｇｙ  Ａｇｅｎｃｙ）などの国際組織および国際機関は、化石燃料の燃焼が環境に与える影響を懸念している。化石燃料の燃焼は、燃料の不純物および化学組成物のために酸性雨、地球温暖化および大気汚染に影響を及ぼす。石炭燃焼発電所運転の主要な副産物の１つである、石炭燃焼からの煙道ガスは、煙道ガス煙突を通って大気に排出される。石炭の燃焼中に生成する煙道ガスは、高温、典型的には１２５℃より上、多くの場合に１６０℃より上で排出される。煙道ガスは典型的には、二酸化炭素、窒素、酸素、飛散灰、および水蒸気、ならびに窒素酸化物、硫黄酸化物、フッ化水素酸（ＨＦ）、塩酸（ＨＣｌ）、亜硫酸、硝酸、硫酸、水銀、硝酸硫黄（ＳＮＯ3）、低レベルのウラン、トリウム、ならびに他の天然産放射性同位元素およびさらに多くの他の毒性物質を含有する。煙道ガスは典型的には、５容量％より十分に上のＣＯ2、頻繁に１０容量％より上のＣＯ2、および多くの場合に１２．５容量％以上のＣＯ2を含有する。煙道ガスは典型的には、１５０ｐｐｍより十分に上の窒素酸化物（ＮＯx）、頻繁に３００ｐｐｍより上のＮＯx、多くの場合に少なくとも４００ｐｐｍのＮＯxを含有し、それはまた、石炭組成物の性質に依存して、４００ｐｐｍより上、６００ｐｐｍより上、８００ｐｐｍより上、１０００ｐｐｍより上、１２００ｐｐｍより上、または１４００ｐｐｍより上さえの硫黄酸化物（ＳＯx）を含み得る。「ＳＯx」は、硫黄酸化物の混合物に与えられる一般用語であり、その２つの主成分は二酸化硫黄（ＳＯ2）および三酸化硫黄（ＳＯ3）である。一方、「ＮＯx」は、窒素酸化物の混合物に与えられる一般用語であり、その２つの主成分一酸化窒素（ＮＯ）および二酸化窒素（ＮＯ2）である。煙道ガスの固体粒子負荷は典型的には、１ｍｇ／ｍ03（ｍ03＝２７３Ｋおよび１０１．３ｋＰａでのｍ3）より十分に上、頻繁に５ｍｇ／ｍ03より上、多くの場合に１５ｍｇ／ｍ03より上であり、それは時々少なくとも２０、またさらには少なくとも２５ｍｇ／ｍ03であってもよい。石炭燃焼に関連した主な危険の１つは、上記の化学的に攻撃的な煙道ガス中に同伴する固体粒子状物質の排出である。公衆衛生にとって危険であるかかる固体物質の例には、重力によって煙道ガスから容易に分離しない飛散灰、微細噴煙タイプ粒子、様々なタイプの煤煙、ダストなどが挙げられる。発電所は一般に、バグハウスとして一般に知られる、様々な布濾過材料を用いて煙道ガスから粒子状物質を除去する。ガスは、布中へ、そしてそれを通って流れ、固体粒子状物質を内部に残す。バグハウスの運転資本コストは高いが、それらの効率は優れており、そのためそれらはより普及しつつある。しかしながら、バグハウスの製造のために使用される布の具体的な選択は、関係する効率およびコストに大きく影響を与え得る。
【０００４】
バグハウスは、石炭燃焼プラントによって生成する煙道ガスの熱い、研磨性のおよび化学的に攻撃的な環境に長期間暴露されるので、それらの製造のために使用される布はかかる環境に耐えることが極めて望ましいであろう。
セメント工場は、それらもまた一般に一次燃料として石炭を使用するので、石炭燃焼発電所に関連したものと類似の環境問題を引き起こす。
ポリエチレン（ＰＥ）繊維、ポリイミド（ＰＩ）繊維、ポリテトラフルオロエチレン（ＰＴＦＥ）繊維、芳香族ポリアミド繊維およびガラス繊維でできた布が、工業および大気汚染防止システムをはじめとする、様々な用途で使用されてきた。他のポリマー材料から製造された布が、用途の温度および酸性レベルをはじめとする環境に依存して、異なる用途向けに使用されてきた。ポリ（フェニレンスルフィド）（ＰＰＳ）でできた布が今まで、石炭を燃料とする発電産業でフィルタシステムの一部として広く使用されてきた。
【０００５】
しかし残念ながら、市場で入手可能な布では多数の欠点がある。例えば、ある種のポリマー繊維の供給は非常に限定されているため、フィルタ製造業者は代わりのより技術的に機能するポリマー繊維源から利益を得ることを望んでいる。さらに、ＰＰＳ繊維などの繊維でできたある種の布は、酸性環境中で酸化分解する。かかる布がフィルタへ組み込まれる場合、酸化分解は最終的に、フィルタ孔の閉塞、気流の減少につながり、フィルタを交換するまでより頻繁なクリーニングが必要となる。他の布は、高温および繰り返しの化学処理に対する耐性が低い。
【発明の概要】
【発明が解決しようとする課題】
【０００６】
このように、高温においてでさえも、傑出した耐化学薬品性を実現しながら、高い引張特性、高い加水分解安定性および高い耐熱性をもまた特色とするであろう、上記のような工業、医療または空気浄化用途にとりわけ好適な改良布が必要とされている。かかる布はさらに、繊維へ容易に造形できる材料でできているべきである。かかる材料の具体的な選択は、包含される用途にとってそれが極めて重要であると同じくらいに困難である。
本発明は、高温、厳しい化学および研磨環境での用途において特に好適とされる、高い引張特性、高い加水分解安定性、高い耐熱性、および傑出した耐化学薬品性などの優れた特性を備える新規の布をここで利用可能にする。
【課題を解決するための手段】
【０００７】
本発明の第１態様は、（１）少なくとも１つのポリ（アリールエーテルケトン）（Ｐ１）と少なくとも１つのポリ（アリールエーテルスルホン）（Ｐ２）とからなるブレンド物（Ｂ１２）と、（２）スルホン基、ケトン基およびアリーレン基を含むポリマー（Ｐ３）と、（３）それらのブレンド物（Ｂ１２３）とからなる群から選択される少なくとも１つのポリマー材料（Ｐ）を含む複数の繊維（Ｆ）を含む布に関する。
本発明による布は、繊維工業、航空宇宙、自動車、医療、軍隊および安全産業で有用な用途を見いだす可能性がある。従って、本発明の別の態様は、上述の用途のいずれかにおける本発明による布の使用に関する。
本発明の布は、異なるデバイスおよびシステムへ組み込むことができる。例えば、布は、フィルタ素子へ組み込むことができる。従って、本発明の別の態様は、上記のような布を含むフィルタ素子に関する。本発明のこれに密接に関連した態様は、フレームと前記フレーム上に取り付けられた布とを含むフィルタアセンブリであって、前記布が上記のような布であるフィルタアセンブリに関する。
【０００８】
フィルタアセンブリは、石炭燃焼発電所およびセメント工場などの、工業プラント用のフィルタアセンブリを含むが、それらに限定されない、多数の用途に使用することができる。従って、本発明のさらに別の態様は、それらの少なくとも１つが上記のようなフィルタアセンブリである、複数のフィルタアセンブリを含み、おそらく、各フィルタアセンブリが上記のようなものである濾過システムに関する。
本発明によるフィルタアセンブリは、石炭燃焼発電所またはセメント工場におけるガス／流体用の濾過システムに組み込まれてもよい。従って、本発明のさらに別の態様は、上記のような濾過システムを含む石炭燃焼発電所をまたはセメント工場に関する。
【０００９】
本発明のさらに別の態様は、酸性ガスから固体粒子を除去するための上記のような布またはフィルタ素子またはフィルタアセンブリの使用に関する。酸性ガスは、Ｈ+イオンを発生するように水と反応することができる任意のガスであってもよい。水と反応するガスの能力は通常、水性媒体を得るために前記水を前記ガスの雰囲気下に約１時間置き、次に前記水性媒体のｐＨを測定することによって室温（２３℃）および大気圧（１気圧）で評価することができ、実質的に７．０より下のｐＨ値は、そのガスが酸性であることを示唆し、６．０、５．０、４．０または３．０さえより下のｐＨ値がある種の場合に観察され得る。酸性ガスは、石炭燃焼発電所からの煙道ガスであってもよい。酸性ガスは任意のガスである。酸性ガスは二酸化炭素を含有してもよい。前記酸性ガスの二酸化炭素含有率は、１容量％、２容量％、５容量％、１０容量％または２０容量％さえを超える場合がある。前記酸性ガスの固体粒子負荷は１μｇ／ｍ03、１０μｇ／ｍ03、１００μｇ／ｍ03、１０００μｇ／ｍ03、１０ｍｇ／ｍ03、２０ｍｇ／ｍ03、５０ｍｇ／ｍ03または、極端な状況では、１ｇ／ｍ03さえを超える場合がある。
【００１０】
本発明およびそれの付随する利点の多くは、添付の図面に関連して考える場合に以下の詳細な説明を参照することによってより良く理解され、そのより完全な理解が容易に得られるであろう。
【図面の簡単な説明】
【００１１】
【図１】本発明による布を含むフィルタアセンブリを例示する概略図である。
【図２】本発明によるフィルタアセンブリを含む濾過システム（バグハウス）を例示する概略図である。
【発明を実施するための形態】
【００１２】
布の説明
用語「布」は、多くの場合にスレッドまたは糸と言われる繊維の網状構造からなる織物材料を意味することを意図される。糸は通常、紡ぎ車で原料繊維を紡績して長いより糸を生成することによって製造される。布は一般に、繊維を一緒に織る、編む、かぎ針編みする、節止めする、またはプレスすることによって形成される。
【００１３】
本発明による布は、布の総質量を基準として、１％、２％、５％、１０％、２０％、３０％、５０％、７５％、９０％または９５％より上の質量で複数の繊維（Ｆ）を含み、布は本質的に、繊維（Ｆ）と同一の複数の繊維からなるか、またはなってさえもよく、布は、布の総質量を基準として、９９％、９８％、９５％、９０％、８０％、７０％、５０％、２５％、１０％または５％未満の質量で繊維（Ｆ）と同一の複数の繊維を含んでもよい。布がフィルタアセンブリへ組み込まれるとき、それは、布の総質量を基準として、一般に１０％より上、好ましくは５０％より上、より好ましくは８０％より上、さらにより好ましくは９５％より上の質量で繊維（Ｆ）と同一の複数の繊維を含む。
【００１４】
布は、繊維（Ｆ）以外の繊維などの、布の他の通常の成分をさらに含んでもよい。かかる繊維の非限定的な例には、ガラス繊維；アスベスト繊維；ポリ（ベンゾチアゾール）繊維、ポリ（ベンゾイミダゾール）繊維、ポリ（ベンゾオキサゾール）繊維、ポリアリールエーテル繊維およびアラミド繊維のような高温エンジニアリング樹脂から形成された有機繊維；炭素繊維；ＰＴＦＥ繊維；（例えば、タングステンまたはカーボネート糸上へのホウ素微細顆粒の沈着によって得られた）ホウ素繊維；金属繊維；窒化ケイ素Ｓｉ3Ｎ4のようなセラミック繊維；タルク−ガラス繊維；ウォラストナイト・マイクロファイバーのようなケイ酸カルシウム繊維；炭化ケイ素繊維；金属ホウ化物繊維（例えば、ＴｉＢ2）およびそれらの混合物が挙げられ；炭素繊維は、例えば、レーヨン、ポリアクリロニトリル（ＰＡＮ）、芳香族ポリアミドまたはフェノール樹脂などの、異なるポリマー前駆体の熱処理および熱分解によってとりわけ得ることができ；本発明に有用な他の炭素繊維は、ピッチの多い材料から得ることができる。用語「グラファイト繊維」は、（２０００℃より上の）高温熱分解によって得られた炭素繊維であって、炭素原子がグラファイト構造に類似のやり方で配置される炭素繊維を意味することを意図される。本発明に有用なある種の炭素繊維は、ＰＡＮベースの炭素繊維、ピッチベースの炭素繊維、グラファイト繊維、およびそれらの混合物からなる群から選択される。
【００１５】
本発明の布は不織布または織布であってもよい。この布は、繊維工業、航空宇宙、自動車、医療、軍隊および安全産業で有用な用途を見いだす可能性がある。かかる用途の非限定的な例には、耐燃性材料、防火フェルト、ガスケット、ホース、ベルト、ロープ、再充電可能な電池セパレータ、ｉｎ−ｓｉｔｕウェビングを含む、滅菌可能布、軍服、ジオテキスタイル、保護布、スレッド、および複合フィラー材料、公益事業、セメント工場、および化学プロセスプラント用のフィルタ、化学スクラバー装置、難燃性織物、環境上攻撃的な環境用の保護服、化学薬品ハンドリング、危険有害性廃棄物、放射線、耐引裂性品、耐衝撃性品、保護布、カーペット、寝具類、室内装飾品、織および不織衣、衣服、ならびにベルトが挙げられる。
【００１６】
ポリマー材料（Ｐ）の説明
本発明による複数の繊維（Ｆ）を含む布は、（１）少なくとも１つのポリ（アリールエーテルケトン）（Ｐ１）と少なくとも１つのポリ（アリールエーテルスルホン）（Ｐ２）とからなるブレンド物（Ｂ１２）と、（２）スルホン基、ケトン基およびアリーレン基を含むポリマー（Ｐ３）と、（３）それらのブレンド物（Ｂ１２３）とからなる群から選択される少なくとも１つのポリマー材料（Ｐ）を含む。
【００１７】
本明細書で用いるところでは、用語「ブレンド物」は、塊状構造を形成するように２つ以上の異なるポリマーが互いに化学的に結合している、および／または２つ以上の異なるタイプの重合した繰り返し単位がポリマー鎖中にランダムに分布している「コポリマー」とは対照的に、２つ以上の異なるポリマーの物理的な組み合わせを意味する。通常、ブレンド物の異なるポリマー成分は、繊維（Ｆ）の内部で互いにある程度拡散し、多くの場合に、それらは、繊維中でのそれらの個体性が曖昧になるように繊維の内部で密に拡散する。
本明細書で用いるところでは、用語「ポリマー材料」は、上に定義された通り、単一ポリマー、または２つ以上のポリマーからなるブレンド物を差別せずに意味することを意図される。
【００１８】
本発明による複数の繊維（Ｆ）を含む布は、上に挙げたもの以外の１つ以上のポリマー（Ｐ*）をさらに含むことができる。繊維（Ｆ）において、ポリマー（Ｐ*）とポリマー材料（Ｐ）との質量比［（Ｐ*）：（Ｐ）］は通常、０〜５、好ましくは０〜１．００未満、より好ましくは０〜０．３０、さらにより好ましくは０〜０．１０の範囲である。好ましいかもしれない本発明のある種の実施形態では、繊維（Ｆ）は、本質的にポリマー（Ｐ*）を含まないか、またはまさに含まない。
【００１９】
ポリ（アリールエーテルケトン）（Ｐ１）
本発明の目的のためには、ポリ（アリールエーテルケトン）（Ｐ１）は、その繰り返し単位の５０質量％超が、スルホン基を含まない、かつ、少なくとも１つのアリーレン基、少なくとも１つのエーテル基［−Ｏ−］と少なくとも１つのケトン基［−Ｃ（＝Ｏ）−］とを含有する１つ以上の式の繰り返し単位（Ｒ１）である任意のポリマーである。一般に、繰り返し単位（Ｒ１）に含有される少なくとも１つのケトン基は、２つのアルーレン基の間に、特に下に示されるように２つのフェニレン基の間にある。
【化１】
2010521596.tif 000003
【００２０】
繰り返し単位（Ｒ１）だけでなく全体ポリ（アリールエーテルケトン）（Ｐ１）も多くの場合にスルホン基を含まない。その上、ある種の特定の場合には、ポリ（アリールエーテルケトン）（Ｐ１）は、スルホン基をさらに含有してもよく、この場合、ポリ（アリールエーテルケトン）（Ｐ１）において、スルホン基のモル数とケトン基のモル数の比は、典型的には０．５より下であり、典型的にはまた、ポリ（アリールエーテルケトン）（Ｐ１）の繰り返し単位の５質量％未満または２．５質量％未満でさえがスルホン基を含有する。
【００２１】
ポリ（アリールエーテルケトン）（Ｐ１）は好ましくは７５質量％より上、より好ましくは９０質量％より上、さらにより好ましくは９５質量％より上の繰り返し単位（Ｒ１）を含む。最も好ましくは、ポリ（アリールエーテルケトン）（Ｐ１）は、たとえ唯一ではなくても、本質的に唯一の繰り返し単位として繰り返し単位（Ｒ１）を含有する。
【００２２】
ポリ（アリールエーテルケトン）（Ｐ１）は有利には、その全内容が参照により本明細書に援用される、米国仮特許出願第６０／８３５，４３０号明細書に記載されている通りである。このように、繰り返し単位（Ｒ１）は有利には、次式：
【化２】
2010521596.tif 000004
（式中、
・Ａｒは独立して、フェニレン、ビフェニレンまたはナフチレンから選択される２価の芳香族ラジカルであり、
・Ｘは独立してＯ、Ｃ（＝Ｏ）または直接結合であり、
・ｎは０〜３の整数であり、
・ｂ、ｃ、ｄおよびｅは０または１であり、
・ａは１〜４の整数であり、そして
・好ましくは、ｄは、ｂが１であるとき０である）
の１つ以上のものである。
【００２３】
繰り返し単位（Ｒ１）は好ましくは、
【化３】
2010521596.tif 000005
【化４】
2010521596.tif 000006
【化５】
2010521596.tif 000007
および
【化６】
2010521596.tif 000008
から選択される。
【００２４】
より好ましくは、繰り返し単位（Ｒ１）は、
【化７】
2010521596.tif 000009
および
【化８】
2010521596.tif 000010
から選択される。
【００２５】
さらにより好ましくは、繰り返し単位（Ｒ１）は、
【化９】
2010521596.tif 000011
である。
【００２６】
本発明の目的のためには、ポリ（エーテルエーテルケトン）は、その繰り返し単位の５０質量％超が式（ＶＩＩ）の繰り返し単位（Ｒ１）である任意のポリマーを意味することを意図される。
【００２７】
優れた結果は、ポリ（アリールエーテルケトン）（Ｐ１）がポリ（エーテルエーテルケトン）ホモポリマー、すなわち、繰り返し単位が、たとえ全てではなくても、本質的に全て式（ＶＩＩ）のものであるポリマーであるときに得られる。ヴィクトレックス・マニュファクチャリング社（Ｖｉｃｔｒｅｘ  Ｍａｎｕｆａｃｔｕｒｉｎｇ  Ｌｔｄ．）製のヴィクトレックス（ＶＩＣＴＲＥＸ）（登録商標）１５０Ｐ、ヴィクトレックス（登録商標）３８０Ｐ、ヴィクトレックス（登録商標）４５０Ｐおよびヴィクトレックス（登録商標）９０Ｐ、デグッサ（Ｄｅｇｕｓｓａ）製のヴェスタキープ（ＶＥＳＴＡＫＥＥＰ）（登録商標）ＰＥＥＫ、ならびにソルベー・アドバンスト・ポリマーズ、Ｌ．Ｌ．Ｃ．（ＳＯＬＶＡＹ  ＡＤＶＡＮＣＥＤ  ＰＯＬＹＭＥＲＳ，Ｌ．Ｌ．Ｃ．）製のケタスパイア（ＫＥＴＡＳＰＩＲＥ）（登録商標）およびガトン（ＧＡＴＯＮＥ）（登録商標）ＰＥＥＫがポリ（エーテルエーテルケトン）ホモポリマーの例である。
【００２８】
ポリ（アリールエーテルスルホン）（Ｐ２）
ポリ（アリールエーテルスルホン）（Ｐ２）としての使用に好適な多くのポリ（アリールエーテルスルホン）は、その全内容が参照により本明細書によって援用される、国際公開第２００６／０９４９８８号パンフレットに開示されている。
【００２９】
本発明の目的のためには、ポリ（アリールエーテルスルホン）（Ｐ２）は、その繰り返し単位の少なくとも５質量％が２つのアリーレン基の間に少なくとも１つのスルホン基［−Ｓ（＝Ｏ）2−］と、少なくとも１つのエーテル基［−Ｏ−］とを含む１つ以上の式の繰り返し単位（Ｒ２）である任意のポリマーである。特に、ポリ（アリールエーテルスルホン）（Ｐ２）において、少なくとも１つのスルホン基［−Ｓ（＝Ｏ）2−］が下に示されるように２つのフェニレン基の間にあってもよい。
【化１０】
2010521596.tif 000012
【００３０】
ポリ（アリールエーテルスルホン）（Ｐ２）は、好ましくは２５質量％より上、より好ましくは５０質量％より上、さらにより好ましくは９０質量％より上、さらにより好ましくは９５質量％より上の繰り返し単位（Ｒ２）を含む。最も好ましくは、ポリ（アリールエーテルスルホン）（Ｐ２）は、たとえ唯一ではなくても、本質的に唯一の繰り返し単位として繰り返し単位（Ｒ２）を含有する。
【００３１】
ポリ（アリールエーテルスルホン）（Ｐ２）は一般に、ポリ（アリールエーテルケトン）（Ｐ１）とは異なる。特に、ポリ（アリールエーテルスルホン）（Ｐ２）は多くの場合にケトン基を含まない。その上、ある種の特定の場合には、ポリ（アリールエーテルスルホン）（Ｐ２）は、ケトン基をさらに含有してもよく；この場合、ポリ（アリールエーテルスルホン）（Ｐ２）において、スルホン基のモル数とケトン基のモル数の比は、典型的には１より大きく、２を超えることができ、そして典型的にはまた、ポリ（アリールエーテルスルホン）（Ｐ２）の繰り返し単位の２５質量％未満がケトン基を含有する。
【００３２】
後ほど詳述されるように、ポリ（アリールエーテルスルホン）（Ｐ２）は、ポリフェニルスルホンなどの、ポリ（ビフェニルエーテルスルホン）であってもよい。あるいはまた、ポリ（アリールエーテルスルホン）（Ｐ２）は、ポリエーテルスルホン、ポリエーテルエーテルスルホンまたはビスフェノールＡポリスルホンであってもよい。
ポリ（アリールエーテルスルホン）（Ｐ２）はまた、少なくとも１つのポリ（ビフェニルエーテルスルホン）とポリエーテルスルホンなどの、ポリ（ビフェニルエーテルスルホン）以外の少なくとも１つのポリ（アリールエーテルスルホン）とからなるブレンド物であってもよい。
【００３３】
本明細書のある種の実施形態では、ポリ（アリールエーテルスルホン）（Ｐ２）はポリエーテルスルホンである。本発明の目的のためには、ポリエーテルスルホンは、その繰り返し単位の５０質量％超が式（１）：
【化１１】
2010521596.tif 000013
の繰り返し単位（Ｒ２−ａ）である任意のポリマーを意味することを意図される。
【００３４】
ポリエーテルスルホンはとりわけホモポリマー、またはランダムもしくはブロックコポリマ−などのコポリマーであってもよい。ポリエーテルスルホンがコポリマーであるとき、その繰り返し単位は有利には、式（１）の繰り返し単位（Ｒ２−ａ）のおよび、本明細書で以下に表される式（２）、（３）または（４）：
【化１２】
2010521596.tif 000014
およびそれらの混合物
の繰り返し単位などの、繰り返し単位（Ｒ２−ａ）とは異なる繰り返し単位（Ｒ２−ａ*）のミックスである。
【００３５】
好ましくは、ポリエーテルスルホンはホモポリマーであるか、またはそれは、その繰り返し単位が式（１）の繰り返し単位（Ｒ２−ａ）からおよび式（２）の繰り返し単位（Ｒ２−ａ*）からなるミックスであるコポリマーであるか、またはそれは前述のホモポリマーとコポリマーとのブレンド物であってもよい。
ポリエーテルスルホンは、ラデル（ＲＡＤＥＬ）（登録商標）Ａとしてソルベー・アドバンスト・ポリマーズ、Ｌ．Ｌ．Ｃ．（ＳＯＬＶＡＹ  ＡＤＶＡＮＣＥＤ  ＰＯＬＹＭＥＲＳ，Ｌ．Ｌ．Ｃ．）からとりわけ商業的に入手可能である。
【００３６】
本発明のある種の実施形態では、ポリ（アリールエーテルスルホン）（Ｐ２）はポリエーテルエーテルスルホンである。本発明の目的のためには、ポリエーテルエーテルスルホンは、その繰り返し単位の５０質量％超が式（２）：
【化１３】
2010521596.tif 000015
の繰り返し単位（Ｒ２−ｂ）である任意のポリマーを意味することを意図される。
ポリエーテルエーテルスルホンはとりわけホモポリマー、またはランダムもしくはブロックコポリマ−などのコポリマーであってもよい。
【００３７】
本発明のある種の実施形態では、ポリ（アリールエーテルスルホン）はビスフェノールＡポリスルホンである。本発明の目的のためには、ビスフェノールＡポリスルホンは、その繰り返し単位の５０質量％超が式（３）：
【化１４】
2010521596.tif 000016
の繰り返し単位（Ｒ２−ｃ）である任意のポリマーを意味することを意図される。
【００３８】
ビスフェノールＡポリスルホンは、７５質量％超または９０質量％の式（３）の繰り返し単位を含んでもよい。ビスフェノールＡポリスルホンはホモポリマーであってもよく、またはそれはランダムもしくはブロックコポリマ−などのコポリマーであってもよい。ビスフェノールＡポリスルホンがコポリマーであるとき、その繰り返し単位は有利には、繰り返し単位（Ｒ２−ｃ）のおよび
【化１５】
2010521596.tif 000017
などの、繰り返し単位（Ｒ２−ｃ）とは異なる繰り返し単位（Ｒ２−ｃ*）のミックスならびにそれらの混合物である。
【００３９】
好ましくは、ビスフェノールＡポリスルホンはホモポリマーである。ビスフェノールＡポリスルホンは、ウデル（ＵＤＥＬ）（登録商標）としてソルベー・アドバンスト・ポリマーズ、Ｌ．Ｌ．Ｃ．（ＳＯＬＶＡＹ  ＡＤＶＡＮＣＥＤ  ＰＯＬＹＭＥＲＳ，Ｌ．Ｌ．Ｃ．）からとりわけ商業的に入手可能である。
ポリ（アリールエーテルスルホン）（Ｐ２）は好ましくはポリ（ビフェニルエーテルスルホン）である。
【００４０】
米国仮特許出願第６０／８３５，４３０号明細書に記載されているように、用語「ポリ（ビフェニルエーテルスルホン）」は、任意のポリマー、一般に、その繰り返し単位の５０質量％超が少なくとも１つのｐ−ビフェニレン基：
【化１６】
2010521596.tif 000018
少なくとも１つのエーテル基（−Ｏ−）および少なくとも１つのスルホン基（−ＳＯ2−）を含有する１つ以上の式の繰り返し単位（Ｒ２−ｄ）である、重縮合物を意味することを意図される。
【００４１】
好ましくは、繰り返し単位（Ｒ２−ｄ）は、一般タイプ：
【化１７】
2010521596.tif 000019
（式中、Ｒ1〜Ｒ4は−Ｏ−、−ＳＯ2−、−Ｓ−、−ＣＯ−であり、ただし、Ｒ1〜Ｒ4の少なくとも１つは−ＳＯ2−であり、かつ、Ｒ1〜Ｒ4の少なくとも１つは−Ｏ−であり；Ａｒ1、Ａｒ2およびＡｒ3は、６〜２４個の炭素原子を含有するアリーレン基であり、かつ、好ましくはフェニレンまたはｐ−ビフェニレンであり；そしてａおよびｂは０または１のいずれかである）
の１つ以上の式の繰り返し単位である。
【００４２】
より好ましくは、繰り返し単位（Ｒ２−ｄ）は、
【化１８】
2010521596.tif 000020
およびそれらの混合物から選択される。
【００４３】
さらにより好ましくは、繰り返し単位（Ｒ２−ｄ）は、
【化１９】
2010521596.tif 000021
もしくは
【化２０】
2010521596.tif 000022
か
【化２１】
2010521596.tif 000023
と
【化２２】
2010521596.tif 000024
とのミックスかのいずれかであり、
ここで、ミックスを構成する繰り返し単位（７）および（９）の総量を基準として、ミックスに含有される繰り返し単位（９）の質量は、１０〜９９％、好ましくは５０〜９５％である。
【００４４】
最良の特性は、繰り返し単位（７）かまたは繰り返し単位（７）と（９）とのミックスを繰り返し単位（Ｒ２−ｄ）として使用するときに達成され得る。一方、繰り返し単位（４）を繰り返し単位（Ｒ２−ｄ）として使用すると、一般に、最良の全体コスト特性バランスを提供する。
【００４５】
本発明の目的のためには、ポリフェニルスルホンは、その繰り返し単位の５０質量％超が式（４）の繰り返し単位（Ｒ２−ｄ）である任意の重縮合ポリマーを意味することを意図される。
【００４６】
ポリ（ビフェニルエーテルスルホン）はとりわけホモポリマー、ランダム、交互またはブロックコポリマ−であってもよい。ポリ（ビフェニルエーテルスルホン）がコポリマーであるとき、その繰り返し単位はとりわけ、（ｉ）式（４）、（６）、（７）、（８）もしくは（９）から選択される少なくとも２つの異なる式の繰り返し単位（Ｒ２−ｄ）、または（ｉｉ）式（４）、（６）、（７）、（８）もしくは（９）から選択される１つ以上の式の繰り返し単位（Ｒ２−ｄ）（特に、式（４）の繰り返し単位）および
【化２３】
2010521596.tif 000025
および
【化２４】
2010521596.tif 000026
などの、繰り返し単位（Ｒ２−ｄ）とは異なる、繰り返し単位（Ｒ２−ｄ*）からなってもよい。
【００４７】
ポリ（ビフェニルエーテルスルホン）の繰り返し単位の好ましくは７０質量％超、より好ましくは８５質量％超が繰り返し単位（Ｒ２−ｄ）である。さらにより好ましくは、ポリ（ビフェニルエーテルスルホン）の繰り返し単位は本質的に全て繰り返し単位（Ｒ２−ｄ）である。最も好ましくは、ポリ（ビフェニルエーテルスルホン）の繰り返し単位は全て繰り返し単位（Ｒ２−ｄ）である。
【００４８】
優れた結果は、ポリ（ビフェニルエーテルスルホン）がポリフェニルスルホンホモポリマー、すなわち、繰り返し単位が、たとえ全てではなくても、本質的に全て式（４）のものであるポリマーであるときに得られた。ソルベー・アドバンスト・ポリマーズ、Ｌ．Ｌ．Ｃ．（ＳＯＬＶＡＹ  ＡＤＶＡＮＣＥＤ  ＰＯＬＹＭＥＲＳ，Ｌ．Ｌ．Ｃ．）製のラデル（ＲＡＤＥＬ）（登録商標）Ｒポリフェニルスルホンがポリフェニルスルホンホモポリマーの例である。
【００４９】
ブレンド物（Ｂ１２）
ある種の好ましい実施形態では、ポリマー材料（Ｐ）はブレンド物（Ｂ１２）である。前述のように、前記ブレンド物（Ｂ１２）は、少なくとも１つのポリ（アリールエーテルケトン）（Ｐ１）と少なくとも１つのポリ（アリールエーテルスルホン）（Ｐ２）とからなる。
【００５０】
ブレンド物（Ｂ１２）に関して、ブレンド物（Ｂ１２）の総質量を基準とする［すなわち、ポリ（アリールエーテルケトン）（Ｐ１）の質量プラス・ポリ（アリールエーテルスルホン）（Ｐ２）の質量を基準とする］、ポリ（アリールエーテルケトン）（Ｐ１）の質量は有利には少なくとも１５％、好ましくは少なくとも２５％、より好ましくは少なくとも３５％、さらにより好ましくは少なくとも４０％、さらにさらにより好ましくは少なくとも４５％であり；加えて、ブレンド物（Ｂ１２）の総質量を基準とする、ポリ（アリールエーテルケトン）（Ｐ１）の質量は有利には多くとも９０％、好ましくは多くとも８０％であり；ある種の実施形態では、それは多くとも７０％、そしておそらく多くとも５５％であり；ある種の他の実施形態では、それは５５％より上、そしておそらく少なくとも６０％、少なくとも７０％、少なくとも７５％または少なくとも８０％さえである。
【００５１】
ポリマー（Ｐ３）
ポリマー（Ｐ３）は、スルホン基、ケトン基およびアリーレン基を含む。
ポリマー（Ｐ３）において、スルホン基のモル数とケトン基のモル数の比は、大幅に変わってもよい。
【００５２】
ポリマー（Ｐ３）としての使用に好適なある種のポリマーは、その全内容が参照により本明細書に援用される、米国仮特許出願第６１／０１４，４８５号明細書に記載されている。従って、ポリマー（Ｐ３）は、スルホン基のモル数とケトン基のモル数の比が１より大きい、スルホン基、ケトン基およびポリアリーレン基（下に定義されるような「ポリアリーレン基」の）を含むポリマーであってもよく；前記特定のポリマー（Ｐ３）において、スルホン基のモル数とケトン基のモル数の比は１．２５より大きくても、１．５より大きくても、または２より大きくてさえよく；加えて、スルホン基のモル数とケトン基のモル数の比はとりわけ５より下、４より下、３より下または２より下である。
【００５３】
米国仮特許出願第６１／０１４，４８５号明細書に記載されているもの以外のある種のポリマーもまた、ポリマー（Ｐ３）としての使用に、より好適ではないにしても、少なくとも好適である。従って、ポリマー（Ｐ３）は、スルホン基、ケトン基およびポリアリーレン基を含むポリマーであってもよく、ここで、スルホン基のモル数とケトン基のモル数の比は多くとも１であり；加えて、ポリマー（Ｐ３）において、スルホン基のモル数とケトン基のモル数の比は、０．８より下、０．６５より下、０．５より下、０．３５より下または０．２５より下でさえあってもよく；加えて、スルホン基のモル数とケトン基のモル数の比は、とりわけ０．１より上、０．２より上、０．２５より上、または０．５以下であってもよい。
【００５４】
ポリマー（Ｐ３）としての使用に好適なさらに他のポリマーは、スルホン基、ケトン基およびポリアリーレン基以外のアリーレン基を含むポリマーである。ポリマー（Ｐ３）がかかるタイプのものであるとき、スルホン基のモル数とケトン基のモル数の比は、１より上か多くとも１かのいずれかであってもよく、上に明記された下限および上限のいずれかに適合してもよい。
【００５５】
ポリマー（Ｐ３）は好ましくはポリアリーレン基を含む。用語「ポリアリーレン基」は、多数のベンゼン環構造を含有し、各ベンゼン環が少なくとも１つの単結合によって少なくとも１つの他のベンゼン環に直接結合している基を意味することを意図される。かかるポリアリーレン基の非限定的な例には、２，６−ナフチレン、２，６−アントリレン、２，７−フェナントリレン、ビフェニレン、およびビナフチレンが挙げられる。より好ましくは、ポリマー（Ｐ３）はビフェニレン基を含む。さらにより好ましくは、ポリマー（Ｐ３）はｐ−ビフェニレン基を含む。
【００５６】
ポリマー（Ｐ３）のケトン基は通常ケトン含有モノマーに由来する。かかるケトン含有モノマーの非限定的な例には、
【化２５】
2010521596.tif 000027
（式中、Ｘはハロゲン、ニトロ、ヒドロキシルまたはチオール基であり、かつ、式中、Ｙはアルキレル、アリーレン、ケトン、−Ｏ−、または−Ｓ−基である）
が挙げられる。
【００５７】
ポリマー（Ｐ３）のスルホン基は通常スルホン含有モノマーに由来する。かかるスルホン含有モノマーの非限定的な例には、
【化２６】
2010521596.tif 000028
（式中、Ｘはハロゲン、ニトロ、ヒドロキシルまたはチオール基であり、かつ、式中、Ｙはアルキレン、アリーレン、ケトン、−Ｏ−、または−Ｓ−基である）
が挙げられる。
【００５８】
ポリマー（Ｐ３）は一般に、
【化２７】
2010521596.tif 000029
を含む。
ポリマー（Ｐ３）は好ましくは少なくとも
【化２８】
2010521596.tif 000030
を含む。
【００５９】
ポリマー（Ｐ３）としての使用に好適な米国仮特許出願第６１／０１４，４８５号明細書に記載されているある種のポリマーの場合のように、（Ｇ１）のモル数と（Ｇ２）のモル数の比は、１より大きくても、１．２５より大きくても、より好ましくは２より大きくてもよく；一方、それはとりわけ１５より低くても、または１０より低くてもよい。同様に、ポリマー（Ｐ３）としての使用に好適な米国仮特許出願第６１／０１４，４８５号明細書に記載されているある種のポリマーの場合のように、ポリマー（Ｐ３）は、ポリマーの１ｋｇ当たり１００ｇ超、２００ｇ超、３００ｇ超または３５０ｇ超の基（Ｇ１）を含んでもよく；ポリマー（Ｐ３）は、ポリマーの１ｋｇ当たり２５ｇ超、７５ｇ超または１００ｇ超の基（Ｇ２）を含んでもよく；ポリマー（Ｐ３）は、ポリマーの１ｋｇ当たり１００ｇ超、２００ｇ超、２５０ｇ超または３００ｇ超の基（Ｇ３）を含んでもよい。
【００６０】
米国仮特許出願第６１／０１４，４８５号明細書に記載されているもの以外のある種のポリマーもまた、ポリマー（Ｐ３）としての使用に、より好適ではなくても、少なくとも好適である。従って、ポリマー（Ｐ３）において、（Ｇ１）のモル数と（Ｇ２）のモル数の比は多くとも１であってもよく；加えて、ポリマー（Ｐ３）において、（Ｇ１）のモル数と（Ｇ２）のモル数の比は０．８より下、０．６５より下、０．５より下、０．３５より下または０．２５より下でさえあってもよく；加えて、（Ｇ１）のモル数と（Ｇ２）のモル数の比はとりわけ０．１より上、０．２より上、０．２５より上、または０．５以下であってもよい。同様に従って、ポリマー（Ｐ３）は、ポリマーの１ｋｇ当たり２５ｇ超、５０ｇ超、７５ｇ超または１００ｇ超の基（Ｇ１）を含んでもよく；ポリマー（Ｐ３）は、ポリマーの１ｋｇ当たり１００ｇ超、２００ｇ超、２５０ｇ超、３００ｇ超または３５０ｇ超の基（Ｇ２）を含んでもよく；ポリマー（Ｐ３）は、ポリマーの１ｋｇ当たり１００ｇ超、２００ｇ超、２５０ｇ超または３００ｇ超の基（Ｇ３）を含んでもよい。
【００６１】
ポリマー（Ｐ３）はホモポリマーまたはコポリマーであってもよい。それは好ましくは、少なくとも２つの違った式の繰り返し単位を含むコポリマーである。より好ましくは、それは、２つの、２つだけの違った式の繰り返し単位を含む。ポリマー（Ｐ３）は、下に詳述されるような繰り返し単位（Ｒ３−ａ）、（Ｒ３−ｂ）、（Ｒ３−ｃ）、（Ｒ３−ｄ）、（Ｒ３−ｅ）または（Ｒ３−ｆ）を含んでもよい。繰り返し単位（Ｒ３−ａ）、（Ｒ３−ｂ）、（Ｒ３−ｃ）、（Ｒ３−ｄ）、（Ｒ３−ｅ）および（Ｒ３−ｆ）は、下で詳述されるように、異なるモノマー間の反応によって得られ；ただし、前記繰り返し単位は、実用上の見地から、一般に前記反応によって得られる。
【００６２】
繰り返し単位（Ｒ３−ａ）
繰り返し単位（Ｒ３−ａ）は、少なくとも１つの基（Ｇ１）を含む少なくとも１つの芳香族ジハロ化合物（Ｄ１−１）と、少なくとも１つの芳香族ジヒドロキシ化合物との反応によって得られる。
繰り返し単位（Ｒ３−ａ）は、少なくとも１つの基（Ｇ１）を含むが、それらはまた基（Ｇ２）および／または（Ｇ３）を含んでもよい。それらはまた基（Ｇ２）および（Ｇ３）を含まなくてもよい。優れた結果は、基（Ｇ１）と（Ｇ２）または（Ｇ３）とを含む繰り返し単位（Ａ）で得られた。
【００６３】
少なくとも１つの基（Ｇ１）の繰り返し単位（Ｒ１）を含む芳香族ジハロ化合物（Ｄ１−１）は好ましくは、４，４’−ジハロジフェニルスルホンまたは４，４’−ビス［（４−クロロフェニル）スルホニル］−１，１’−ビフェニルである。より好ましくは、それは４，４’−ジハロジフェニルスルホンである。さらにより好ましくは、４，４’−ジハロジフェニルスルホンは、４，４’−ジクロロジフェニルスルホン、４，４’−ジフルオロジフェニルスルホンおよびそれらの混合物からなる群から選択される。
繰り返し単位（Ｒ３−ａ）の芳香族ジヒドロキシ化合物は好ましくは４，４’−ビフェノールまたは４，４’−ジヒドロキシベンゾフェノンである。
【００６４】
繰り返し単位（Ｒ３−ｂ）
上記のようなポリマーは、少なくとも１つの基（Ｇ１）を含む少なくとも１つの芳香族ジヒドロキシ化合物（Ｄ１−２）と、少なくとも１つの芳香族ジハロ化合物との反応によって得られる繰り返し単位（Ｒ３−ｂ）をさらに含んでもよい。
繰り返し単位（Ｒ３−ｂ）は少なくとも１つの基（Ｇ２）を含むが、それはまた基（Ｇ１）および／または（Ｇ３）を含んでもよい。それはまた基（Ｇ１）および（Ｇ３）含まなくてもよい。優れた結果は、例えば、両方の基（Ｇ２）および（Ｇ１）を含む繰り返し単位（Ｒ１）で得られた。
少なくとも１つの基（Ｇ１）の繰り返し単位（Ｒ３−ｂ）を含む芳香族ジヒドロキシ化合物（Ｄ１−２）は、好ましくはジヒドロキシジフェニルスルホンである。
【００６５】
繰り返し単位（Ｒ３−ｃ）
上記のようなポリマーは、少なくとも基（Ｇ２）を含む少なくとも１つの芳香族ジハロ化合物（Ｄ２−１）と少なくとも１つの芳香族ジヒドロキシ化合物との反応によって得られる繰り返し単位（Ｒ３−ｃ）をさらに含んでもよい。
繰り返し単位（Ｒ３−ｃ）は少なくとも１つの基（Ｇ２）を含むが、それはまた基（Ｇ１）および／または（Ｇ３）を含んでもよい。それはまた基（Ｇ１）および（Ｇ３）を含まなくてもよい。優れた結果は、例えば、両方の基（Ｇ２）および（Ｇ１）を含む繰り返し単位（Ｒ３）で得られた。
繰り返し単位（Ｒ３−ｃ）の芳香族ジヒドロキシ化合物は好ましくは４，４’−ビフェノールである。
芳香族ジハロ化合物（Ｄ２−１）は好ましくは４，４’−ジハロベンゾフェノンである。より好ましくは、４，４’−ジハロベンゾフェノンは、４，４’−ジクロロベンゾフェノン、４，４’−ジフルオロベンゾフェノンおよびそれらの混合物からなる群から選択される。
【００６６】
繰り返し単位（Ｒ３−ｄ）
上記のようなポリマーは、少なくとも基（Ｇ２）を含む少なくとも１つの芳香族ジヒドロキシ化合物（Ｄ２−２）と少なくとも１つの芳香族ジハロ化合物との反応によって得られる繰り返し単位（Ｒ３−ｄ）をさらに含んでもよい。
繰り返し単位（Ｒ３−ｄ）は少なくとも１つの基（Ｇ２）を含むが、それはまた基（Ｇ１）および／または（Ｇ３）を含んでもよい。それはまた基（Ｇ１）および（Ｇ３）を含まなくてもよい。優れた結果は、例えば、両方の基（Ｇ２）および（Ｇ１）を含む繰り返し単位（Ｒ４）で得られた。
繰り返し単位（Ｒ３−ｄ）の芳香族ジヒドロキシ化合物（Ｄ２−２）は好ましくは４，４’−ジヒドロキシベンゾフェノンである。
【００６７】
繰り返し単位（Ｒ３−ｅ）
上記のようなポリマーは、少なくとも基（Ｇ３）を含む少なくとも１つの芳香族ジハロ化合物（Ｄ３−１）と少なくとも１つの芳香族ジヒドロキシ化合物との反応によって得られる繰り返し単位（Ｒ３−ｅ）をさらに含んでもよい。
繰り返し単位（Ｒ３−ｅ）は少なくとも１つの基（Ｇ３）を含むが、それはまた基（Ｇ１）および／または（Ｇ２）を含んでもよい。それはまた基（Ｇ１）および（Ｇ２）を含まなくてもよい。優れた結果は、例えば、両方の基（Ｇ３）および（Ｇ１）を含む繰り返し単位（Ｒ５）で得られた。
繰り返し単位（Ｒ３−ｅ）の芳香族ジヒドロキシ化合物は好ましくは４，４’−ビフェノールである。
【００６８】
繰り返し単位（Ｒ３−ｆ）
上記のようなポリマーは、少なくとも基（Ｇ３）を含む少なくとも１つの芳香族ジヒドロキシ化合物（Ｄ３−２）と少なくとも１つの芳香族ジハロ化合物との反応によって得られる繰り返し単位（Ｒ３−ｆ）をさらに含んでもよい。
繰り返し単位（Ｒ３−ｆ）は少なくとも１つの基（Ｇ３）を含むが、それはまた基（Ｇ１）および／または（Ｇ２）を含んでもよい。それはまた基（Ｇ１）および（Ｇ２）を含まなくてもよい。優れた結果は、例えば、両方の基（Ｇ３）および（Ｇ１）を含む繰り返し単位（Ｒ３−ｆ）で得られた。
繰り返し単位（Ｒ３−ｆ）の芳香族ジヒドロキシ化合物（Ｄ３−２）は好ましくは４，４’−ビフェノールである。
特定の実施形態では、ポリマー（Ｐ３）は好ましくはヒドロキノン基を含まない。
【００６９】
繰り返し単位（Ｒ３−ａ）、（Ｒ３−ｂ）、（Ｒ３−ｃ）、（Ｒ３−ｄ）、（Ｒ３−ｅ）および（Ｒ３−ｆ）は、同じものであっても異なるものであってもよい。例えば、両方の基（Ｇ１）および（Ｇ２）を含む繰り返し単位は、繰り返し単位（Ｒ３−ａ）および（Ｒ３−ｄ）の両定義の分類に入る。
【００７０】
上記のような繰り返し単位の非限定的な例を以下に挙げる；
【化２９】
2010521596.tif 000031
【００７１】
繰り返し単位（ｉ）は、同時に繰り返し単位（Ｒ３−ａ）および（Ｒ３−ｆ）である繰り返し単位の例である。繰り返し単位（ｉｉ）〜（ｖ）はそれぞれ、同時に繰り返し単位（Ｒ３−ｂ）および（Ｒ３−ｃ）、（Ｒ３−ａ）および（Ｒ３−ｂ）、（Ｒ３−ａ）および（Ｒ３−ｄ）、ならびに最後に（Ｒ３−ａ）および（Ｒ３−ｆ）である。
【００７２】
繰り返し単位（Ｒ３−ａ）、（Ｒ３−ｂ）、（Ｒ３−ｃ）、（Ｒ３−ｄ）、（Ｒ３−ｅ）および（Ｒ３−ｆ）の総質量とポリマーの総質量の比は、有利には０．５より上である。この比は好ましくは０．７より上、より好ましくは０．９より上、さらにより好ましくは０．９５より上である。最も好ましくは、ポリマー（Ｐ３）は、繰り返し単位（Ｒ３−ａ）、（Ｒ３−ｂ）、（Ｒ３−ｃ）、（Ｒ３−ｄ）、（Ｒ３−ｅ）および（Ｒ３−ｆ）以外の繰り返し単位を全く含まない。
【００７３】
優れた結果は、次の構造：
【化３０】
2010521596.tif 000032
または
【化３１】
2010521596.tif 000033
（式中、
・「ａ」は、全ポリマーの少なくとも１０モル％、２０モル％、３０モル％、４０モル％、５０モル％を表してもよく、かつ、「ａ」はまた、全ポリマーの多くとも７０モル％、６０モル％、５０モル％、４０モル％、３０モル％を表してもよく；「ａ」は好ましくは全ポリマーの１０モル％〜６０モル％を表し；
・「ｂ」は、全ポリマーの少なくとも３０モル％、４０モル％、５０モル％、６０モル％、７０モル％を表してもよく、かつ、「ｂ」はまた、全ポリマーの多くとも９５モル％、９０モル％または８０モル％を表してもよく；「ｂ」は好ましく全ポリマーの４０モル％〜９０モル％を表し；
・「ｃ」は、全ポリマーの少なくとも１０モル％、２０モル％、３０モル％、４０モル％、５０モル％を表してもよく、かつ、「ｃ」はまた、全ポリマーの多くとも７０モル％、６０モル％、５０モル％、４０モル％、３０モル％を表してもよく；「ｃ」は好ましくは全ポリマーの１０モル％〜６０モル％を表し；
・「ｄ」は、全ポリマーの少なくとも３０モル％、４０モル％、５０モル％、６０モル％、７０モル％を表してもよく、かつ、「ｄ」はまた、全ポリマーの多くとも９５モル％、９０モル％または８０モル％を表してもよく；「ｄ」は好ましくは全ポリマーの４０モル％〜９０モル％を表す）
を含むポリマーで得られた。
【００７４】
ポリマー（Ｐ３）としての使用に好適である、米国仮特許出願第６１／０１４，４８５号明細書に記載されているある種のコポリマーの場合のように、「ａ」および「ｃ」はまた、全ポリマーの７５〜９０モル％を表してもよく、「ｂ」および「ｄ」は、全ポリマーの１０〜２５モル％を表してもよい。
【００７５】
ブレンド物（Ｂ１２３）
ポリマー材料（Ｐ）は、既定のような少なくとも１つのポリ（アリールエーテルケトン）（Ｐ１）と、少なくとも１つのポリ（アリールエーテルスルホン）と少なくとも１つのポリマー（Ｐ３）とからなるブレンド物（Ｂ１２３）であってもよい。
【００７６】
ブレンド物（Ｂ１２３）に関して、ポリ（アリールエーテルケトン）（Ｐ１）の質量は、ポリ（アリールエーテルケトン）（Ｐ１）とポリ（アリールエーテルスルホン）（Ｐ２）との総合質量を基準として、有利には少なくとも１５％、好ましくは少なくとも２５％、より好ましくは少なくとも３５％、さらにより好ましくは少なくとも４０％、最も好ましくは少なくとも４５％であり；加えて、ポリ（アリールエーテルケトン）（Ｐ１）の質量は、ポリ（アリールエーテルケトン）（Ｐ１）とポリ（アリールエーテルスルホン）（Ｐ２）との総合質量を基準として、有利には多くとも９０％、好ましくは多くとも８０％、さらにより好ましくは多くとも７０％である。一方、ポリマー（Ｐ３）の質量は、ブレンド物（Ｂ１２３）の総質量［すなわち、ポリ（アリールエーテルケトン）（Ｐ１）の質量プラス・ポリ（アリールエーテルスルホン）（Ｐ２）の質量プラス・ポリマー（Ｐ３）の質量］を基準として、大幅に変わってもよく；それは、ブレンド物（Ｂ１２３）の総質量を基準として、少なくとも２０％、４０％、６０％または８０％であってもよく；それはさらに、ブレンド物（Ｂ１２３）の総質量を基準として、多くとも８０％、６０％、４０％または２０％であってもよい。
【００７７】
繊維を製造するための方法およびシステムの説明
繊維（Ｆ）は溶融紡糸法によって得られてもよい。かかる方法では、ポリマー材料（Ｐ）のペレット（または粉末）を予備乾燥することができる。ペレットは次に押出機へ供給される。押出ポリマー材料（Ｐ）は溶融され、溶融ポリマー材料（Ｐ）は、ダイ穴を通過させられる。繊維のより糸は、例えば、一連のローラーを用いてダイ穴から引っ張ることができる。引っ張られたより糸は次に糸巻きに巻き取ることができる。より糸の粘度、強度および伸展性は、ポリマー材料（Ｐ）中の添加剤のレベル、ポリマー分子量、分子量分布および分子構造などの異なるパラメータを変えることによって制御することができる。これらの流動パラメータはまた、温度と、ローラーによる引張の速度などの、剪断条件とによって制御することもできる。
【００７８】
溶融紡糸法は、一般に容易に溶融加工することができ、かつ、溶融紡糸に適する樹脂について特に有効に働く。好ましくは、溶融紡糸されるポリマー材料（Ｐ）は、比較的きれいである（ゲル、ブラックスペック、炭などの汚染物質を含まない）。例えば、ウデル（ＵＤＥＬ）（登録商標）などのビスフェノールＡポリスルホン、ラデル（ＲＡＤＥＬ）（登録商標）Ａなどのポリエーテルスルホン、ラデル（ＲＡＤＥＬ）（登録商標）Ｒ、アキュデル（ＡＣＵＤＥＬ）（登録商標）などのポリフェニルスルホン、アヴァスパイア（ＡＶＡＳＰＩＲＥ）（登録商標）などのポリマー材料、ケタスパイア（ＫＥＴＡＳＰＩＲＥ）（登録商標）などのポリエーテルエーテルケトン、エピスパイア（ＥＰＩＳＰＩＲＥ）（登録商標）などのポリ（ビフェニルエーテルスルホン）、ガトン（ＧＡＴＯＮＥ）（登録商標）などのポリエーテルエーテルケトンおよびガフォン（ＧＡＦＯＮＥ）（登録商標）などのポリ（アリールエーテルスルホン）は溶融紡糸することができる。
【００７９】
繊維（Ｆ）の製造システムは、押出機、例えば、１．５インチ直径押出機を含むことができる。押出機は、それぞれがダイ穴の房付きダイに供給する、２つの溶融ポンプに供給することができる。例えば、各溶融ポンプは、それぞれが直径０．８ｍｍの、２０のダイ穴の２つの房に供給することができる。繊維のより糸は、ローラーのセットによって引っ張ることができる。ローラーの最初のセットの引張線速度は、例えば、約６００ｍ／分であることが可能である。ローラーの一連のセットは、例えばローラーの各一連のセットについて引張線速度を上げることによって、より糸をさらに引っ張ることができる。例えば、ローラーの４番目のセットは約９００ｍ／分の引張線速度を有することができる。引っ張られたより糸は次に高速糸巻きに巻き取ることができる。
【００８０】
繊維（Ｆ）は、上の方法およびシステムに限定されない。例えば、紡糸する前にポリマー材料（Ｐ）を溶解させるために溶剤を使用して繊維（Ｆ）を製造することが可能である。この溶剤ベースの方法は、ポリマー材料（Ｐ）を溶融させるための高温を必要としないという利点を提供する。この方法は、取り扱うのが比較的困難であるおよび／または熱に反応するポリマー材料（Ｐ）に好適であり得る。表面活性繊維、すなわち、その表面上に活性化学を提供する繊維は、溶液紡糸によって製造されてもよい。例えば、ヒドロキシル、アミン、シロキサンなどのタイプの活性基を含む繊維は、溶液紡糸法で製造することができる。加えて、添加剤などの、第２材料が第１材料の溶融温度に耐えることができない場合、溶液紡糸を用いて両材料を含む繊維を製造することができる。一方、溶融紡糸法は、溶剤の使用なしに流体ポリマー材料（Ｐ）を提供し、このことは、環境問題に応じるために溶剤が追加の工程を必要とし得ることから、有益である可能性がある。
【００８１】
繊維（Ｆ）はまた、スパンボンド法を用いて製造することもできる。スパンボンド布は、押し出して引っ張られ、次に連続ベルト上にレイダウンされたフィラメントによって形成された不織布である。接合は、ホット−カレンダー処理などの幾つかの方法によってかまたはウェブを高温の飽和水蒸気室に通すことによって成し遂げることができる。スパン布は、１つの繊維タイプまたは２つ以上の混合の繊維タイプを含有してもよいステープルファイバーから製造された布である。スパンレース布は、繊維を繰り返しパターンで絡み合わせてバインダーを含まない強い布を形成することによって製造された不織布である。ステープルは、天然繊維かまたはフィラメントからのカット長さの繊維から構成することができる。ステープル長さは、１インチ未満から数フィートまで変わることができる。人造ステープルファイバーは、それらが紡績システムで加工できるように一定の長さにカットすることができる。用語ステープルは、カットファイバーをフィラメントから区別するために繊維工業で用いられる。メルトブローンは、溶融樹脂が小さいオリフィスを強引に通され、基材またはコンベアベルト上へ「ブローン」ダウンされたものと考えることができる。これは、ランダムに行い、材料の不織またはフェルト様スワッチを製造することができる。
【００８２】
繊維（Ｆ）は、ローブ、ストライプ、セグメントなどを含むが、それらに限定されない任意の数の断面形を有することができる。繊維（Ｆ）はまた、１つまたは複数の樹脂で製造することもできる。例えば、１樹脂が繊維のコアを形成することができ、そして別の樹脂が繊維の外殻を形成することができる。繊維（Ｆ）は、数平均直径が一般に１ｎｍほどに低いから１００μｍほどに高いまでの状態で、直径が非常に広範囲内の繊維を製造することができる。繊維（Ｆ）はとりわけナノファイバー、すなわち、その数平均直径が１μｍ（１０００ｎｍ）より下である繊維であってもよく；ナノファイバーは少なくとも２、５、１０、２０、５０、１００または２００ｎｍの数平均直径を有してもよく；ナノファイバーは多くとも５００、２００、１００、５０、２０または１０ｎｍの数平均直径を有してもよい。繊維（Ｆ）はまたマイクロファイバー、すなわち、その数平均直径が少なくとも１μｍ（１０００ｎｍ）のものである繊維であってもよく；マイクロファイバーは少なくとも２、４、８または１２μｍの数平均直径を有してもよく；マイクロファイバーは多くとも５０、３０または２０μｍの数平均直径を有してもよい。ある種の実施形態では、好ましい繊維は、１２〜２０μｍの範囲の数平均直径を有する。繊維（Ｆ）の数平均長さは有利には少なくとも１０ｃｍ、好ましくは少なくとも２５ｍｍ、より好ましくは少なくとも５０ｍｍのものである。少なくとも５０ｍｍの数平均長さの繊維は、良好な濾過効率を有する。繊維（Ｆ）の数平均長さは特に限定されない。それは、多くとも１００、２００または５００ｍｍのものでもよいが、それはまた連続繊維の場合のようにはるかに高いものでもよい。さらに他の直径および長さも可能である。
【００８３】
２成分系で、１ポリマー材料（Ｐ）の多く（多くの場合、少なくとも１００）のより糸（例えば、６００）を、ポリマー材料（Ｐ）とは異なるポリマー材料（Ｐ２）のマトリックス中に形成することができ、全てが数平均直径で合計して２、３ミクロン（多くの場合、少なくとも２．０μｍ）、例えば、１０μｍになる。かかる技法は時々「海中の島」技法と言われる。マトリックスポリマー材料（Ｐ２）が洗い流される（例えば、それが溶剤によって溶解される）場合、マトリックス中に形成されたより糸の数と同じほど多くのナノファイバー（ここでは、６００ナノファイバー）を得ることができる。
【００８４】
一般に、繊維（Ｆ）はナノメートルからミリメートルの直径を有することができ、長さの点で糸巻きには非常に短いものであり得る。繊維は、布または織物構造物の基本要素を形成する材料の単位である。繊維（Ｆ）は、その数平均直径の少なくとも１０、１００、１，０００倍または、ある種の場合には、１０，０００倍さえの数平均長さを有することができる。
さらに、繊維（Ｆ）は、円形、卵形、星様、コア／シェルなどの、異なる断面形を有することができる。本出願者は、本発明のある種の実施形態では、非円形繊維断面形、特に星様断面形の繊維が強化された濾過能力を提供するので、好ましいという意見である。
加えて、繊維（Ｆ）は、異なる値、例えば、１１〜１２のクリンプ／インチを取る波形（または単位長さ当たりのクリンプ）を有することができる。他のクリンプ値は可能である。
【００８５】
繊維を組み込んだフィルタアセンブリの説明
上述の複数の繊維（Ｆ）を含む布は、多数の用途について利益を提供する。これらの用途は、フィルタアセンブリ、集塵機、汚染防止システム、例えば、吸収剤塔内の、ミスト分離器翼またはバッフルを含むが、それらに限定されない。本発明の別の態様はこのように、フレームと前記フレーム上に取り付けられた布とを含むフィルタアセンブリであって、前記布が本発明による布であるフィルタアセンブリに関する。
【００８６】
図１は、繊維１１０を含む本発明によるフィルタアセンブリ１００の非限定的な実施形態を例示する概略図である。図１に見られるように、フィルタアセンブリ１００は、繊維１１０でできた濾布（典型的には、バッグ）を含む。濾布は、繊維１１０から製造された、織布だけでなく、フェルト布、または不織布でもよい。好ましい実施形態では、濾布１２０は、アヴァスパイア（ＡＶＡＳＰＩＲＥ）（登録商標）ポリマーブレンド物などの、上に定義されたようなブレンド物（Ｂ１２）を含む繊維１１０を組み込む。別の好ましい実施形態では、濾布１２０は、既定のようなポリマー（Ｐ３）を含む繊維１１０を組み込む。その上別の好ましい実施形態では、濾布１２０は、ポリ（フェニレンスルフィド）などの、ポリマー材料（Ｐ）とは異なるいかなるポリマー材料も含まない。
【００８７】
フィルタアセンブリ１００は、ガスが各フィルタアセンブリ１００を通過するときに粒子状物質を粒子状物質負荷ガスから濾過することができる。各フィルタアセンブリ１００は、濾過システム２００（図２）のチューブシート２５０に連結したフランジ１４０でその上端を支持することができ、かつ、実質的に垂直方向に下方に垂れ下がることができる。フランジ１４０は、チューブシート２５０に取り付けられたときにフィルタアセンブリ１００の質量に耐えることができる。フランジは、型打ちした、延伸したまたは別の方法で成形した金属などの、好適な材料から製造される。
【００８８】
フィルタアセンブリ１００の長さは、例えば２、３センチメートルから２、３メートルで変わることができる。また、フィルタアセンブリ１００は直列に連結することができる。例えば、フィルタアセンブリ１００は、幾つかのフィルタアセンブリでできた濾過システムのモジュールでもよい。フィルタアセンブリ１００は好ましくは両端で開いている。あるいはまた、フィルタアセンブリ１００は一端かまたは両端で閉じていることができる。フィルタアセンブリ１００は、例えば円形、卵形または正方形などの、任意の好適な形状断面を有することができる。
【００８９】
濾布１２０は、半径方向に濾布１２０を支持するために配置構成されたフレーム１３０上に取り付けることができる。フレーム１３０は、濾布１２０に縫い込まれた支持リングを含むことができる。あるいはまた、または加えて、フレーム１３０は、支持ケージまたは穿孔チューブを含むことができ、そのチューブ上に濾布１２０が取り付けられる。支持リング１３０および／または支持ケージおよび／またはチューブは、金属、穿孔シート金属、エキスパンドメタルもしくはメッシュスクリーン、または他の好適な材料でできていることができる。支持リング、チューブおよび／またはケージはフランジ１４０に連結することができる。
【００９０】
濾布１２０は、実質的にチューブ状形状で形成することができる。好ましくは、濾布１２０は、その内周および外周でアコーディオン折りの必須（ｐｌｅａｄｅｄ）要素を含む。濾布１２０は、例えば、注封材料によって、フランジおよび／または支持リング／ケージ／チューブに取り付けることができる。
【００９１】
フィルタアセンブリ１００は、例えば、石炭を燃料とする発電所またはセメント工場などの、その排出物を管理するおよび／またはきれいにする必要がある任意の製造または生産工場の、濾過システム、またはバグハウスに組み込むことができる。その点において、フィルタアセンブリ１００は、ポリ（フェニレンスルフィド）繊維を含む現在使用されているフィルタアセンブリに有益にも取って代わることができる。本発明による繊維１１０はこのように、さらに定期的に交換する必要がある、工業フィルタアセンブリに使用される従来のポリマー繊維（特に、ＰＰＳ繊維）の限定された供給に対処するために代わりの、より技術的に機能するポリマー繊維源を提供することができる。繊維１１０はまた、高い運転温度および酸性環境に耐えることができるフィルタアセンブリ１００を提供することができる。
【００９２】
上述のように、繊維１１０は、上述のポリマー材料（Ｐ）から製造される。繊維１１０は、それらが良好な酸化安定性、耐加水分解性および様々な化学薬品に対する耐性を有するような化学組成を有する。こうして、高温および／または酸性および／または塩基性雰囲気の非常に厳しい環境中で、本発明によるフィルタアセンブリ１００は、工業フィルタアセンブリのために多数の利益を提供することができる。特に、繊維１１０は酸化分解せず、こうしてフィルタアセンブリ１００の寿命を向上させ、フィルタアセンブリは、それほど早く閉塞せず、頻繁に取り換える必要がない。フィルタアセンブリ１００は、より高い温度で動作することができ、こうして全体装置の向上した運転効率を提供する。フィルタアセンブリ１００は、より多い振盪機サイクルによって運転することができ、それによってフィルタアセンブリ寿命を延ばす。さらに、繊維１１０の物理的特質は、新しい、改良されたデザイン選択肢を提供し、さらなる濾過改良さえも可能にする。本発明によるフィルタアセンブリは好ましくは、硫酸の存在下に、または約３７５°Ｆの温度環境中で酸化分解しない繊維を含む。ある種の実施形態では、それはまた表面活性繊維を含む。
【００９３】
フィルタアセンブリを組み込んだ濾過システムの説明
本発明による濾過システムは、複数のフィルタアセンブリを含み、それらの少なくとも１つは、上記のようなフィルタアセンブリである。ある種の実施形態では、本発明による濾過システムは、複数のフィルタアセンブリを含み、それらのそれぞれは上記のようなフィルタアセンブリである。
【００９４】
本発明による濾過システムは、石炭燃焼発電所またはセメント工場からのガスを受け入れるために配置構成されたガス入口をさらに含んでもよい。ある種の実施形態では、本発明による濾過システムは、石炭燃焼発電所またはセメント工場からのガスを受け入れる。
【００９５】
図２は、繊維１１０のフィルタアセンブリ１００を含む本発明による濾過システム（またはスクラバシステム、またはバグハウス）２００を例示する概略図である。濾過システム２００は、石炭燃焼発電所にまたは、ぼたおよび／またはセメント工場にならびにスチールおよび／またはコークス工場などの、処理工場に組み込むことができる。濾過システム２００は、ガス入口２１０を含み、その中に濾過されるべき煙道ガスが挿入される。ガスは次に、多数のフィルタアセンブリ（またはフィルタバッグ）２２０に通される。フィルタアセンブリ２２０のそれぞれは、図１に示される濾布１２０のフィルタアセンブリ１００に類似のものでもよいが、他の形状も可能である。フィルタアセンブリ２２０は、本発明に従って製造された繊維１１０でできた布を含む。フィルタアセンブリ２２０は、それらのフランジによってチューブシート２５０に取り付けることができる。フィルタアセンブリ２２０は装置の内部に垂直に垂れ下がることができ、締め具、留め金バンドまたはホールドダウンによって適所に保持することができる。フィルタアセンブリ２２０は、ＳＯ2、ＳＯ3、ＣＯ2、水銀、二酸化窒素、ならびに他の汚染分子および燃焼残渣をはじめとする、様々な成分をガスから捕捉することができる。フィルタアセンブリ２２０は、機械的におよび／または、例えば表面活性繊維によって化学的にこれらの成分を捕捉することができる。濾過ガスは次に、ガス出口２９０を通って濾過システム２００を出る。
【００９６】
フィルタアセンブリ２２０は、高温環境中で、例えば約３７５°Ｆで、および酸性環境中で（例えば、硫酸の存在下に）長期間（例えば、３年以上）機能することができる。この期間中に、フィルタアセンブリ２２０は、パルスジェット、振盪機システム、逆洗空気またはそれらのいくつかの組み合わせなどの、あるタイプのかき混ぜシステムによって、定期的にきれいするか、または破片を排出させることができる。例えば、濾過システム２００は、圧縮空気の噴出を発生させるために配置構成されたパルスジェット・システム２６０を含むことができ、圧縮空気の噴出はフィルタアセンブリ２２０の開口部の最上部中へ注入される。空気は、フィルタアセンブリの上に置かれたベンチュリに注ぐブローパイプから供給することができる。空気噴出は衝撃波を生み出し、衝撃波はバッグを収縮させ、粒子状物質を下のホッパー２７０中へ放出させる。時間の経過に伴う破片の蓄積、フィルタアセンブリのかき混ぜおよび苛酷な環境のために、フィルタアセンブリ２２０は劣化し、最終的には取り換える必要がある。フィルタアセンブリは、最上部アクセスハッチ２８０を通して補修し、取り換えることができる。
【００９７】
濾過システム２００は、数千のかかるフィルタアセンブリ２２０を含むことができる。例えば、電力工場では、濾過システム２００は、数千ポンドの繊維を意味する、１０，０００のフィルタアセンブリ２２０を含むことができる。このように、フィルタが閉塞し、取り換える必要がある場合、その取り換えに非常に費用がかかる可能性がある。これは、フィルタの寿命の増加がこれらの用途において特に有益であり得、かつ、本発明の繊維が顕著な費用効果につながり得る別の理由である。
【実施例】
【００９８】
サンプル
表１に挙げるように、３つの原材料、すなわち、高メルト−フローのヴィクトレックス（ＶＩＣＴＲＥＸ）（登録商標）１５０Ｐ  ＰＥＥＫ（粉末形態、ＰＥＥＫ  １５０と称される）、中メルト−フローのヴィクトレックス（ＶＩＣＴＲＥＸ）（登録商標）３８１Ｇ  ＰＥＥＫ（ペレット、溶融濾過、ＰＥＥＫ  ３８１と称される）およびラデル（ＲＡＤＥＬ）（登録商標）Ｒ  ５１００  ＮＴ中フローＰＰＳＵ（ペレット、溶融濾過）を、様々なポリエーテルエーテルケトン（本明細書では以下、ＰＥＥＫ）／ポリフェニルスルホン（本明細書では以下、ＰＰＳＵ）ブレンド物を調製するために使用した。対照ＣＥ１およびＣＥ２に加えて、計３つのブレンド物を、表１に挙げる、処方Ｅ１、Ｅ２およびＥ３で配合した。各調合物をドライブレンドし、押し出した。
【００９９】
【表１】
2010521596.tif 000034
【０１００】
配合条件
ＰＥＥＫ／ＰＰＳＵブレンド物は、ダイプレートに２０／４０／６０／２３０メッシュ・スクリーンパックを使用するバーストーフ（Ｂｅｒｓｔｏｒｆｆ）Ｂ  ２５ｍｍ押出機を用いて配合した。条件に関する詳細を表２に示す。材料押出量は１８〜２０ポンド／時をターゲットとし、溶融温度は、スクリューｒｐｍおよびバレル温度を最適化することによって４０５℃より下であるように制御した。ペレットが得られた。
【０１０１】
【表２】
2010521596.tif 000035
【０１０２】
動的溶融レオロジーによる繊維溶融紡糸加工性の比較
サンプルは、３８０℃の平行プレートの動的レオメータを用いて特性化した。そのように得たペレットからの圧縮成形プラークサンプルを１６０℃の真空オーブン中で一夜乾燥させた。結果を表３に報告するが、表３でη°はＰａ．ｓ単位のゼロ剪断溶融粘度である。Ｓωは剪断速度に対する溶融粘度感受性を示唆する（無単位）。より大きいＳω値は、ポリマーの剪断速度に対するより高い溶融粘度感受性を示唆する。
【０１０３】
ニートのＣＥ２（中メルト−フロー）と比較して、Ｅ２およびＥ３材料は、剪断減粘挙動の低下、（溶融強度に関連した）ゼロ剪断速度の低下および温度に対する溶融粘度感受性の改質を特色とする。それらはこのように、繊維溶融紡糸について広いプロセスウィンドウを有し、そして頻度のより少ないより糸切断を与えると思われる。エンジニアリングポリマーおよびそれらの製造の分野で大きな専門的知識を取得してきた本出願者は、３０００Ｐａ．ｓより低いη°値、および０．２５より低い１０ラジアン／秒でのＳω値を特色とするポリマー材料が繊維および布の製造に特に好適であることを経験してきた。
【０１０４】
【表３】
2010521596.tif 000036
【０１０５】
溶融紡糸
繊維紡糸試行を、２４：１のＬ／Ｄおよび３：１の圧縮比の、２つの溶融ポンプおよび４つの延伸ローラー付きの、標準１．５インチ単軸スクリュー押出機を含む機械で行った。スクリューは、ミキサーなしの７．５／１３．５／１５インチ長さの供給、移行および計量供給ゾーンを有した。各溶融ポンプは、それぞれが計８０のより糸のための直径０．８ｍｍの２０の穴の２つの房を有する紡糸口金中へ材料を供給した。全材料滞留時間は、５ポンド／時押出量速度で約１０分であった。より糸を、４つのローラーで引っ張り、それらの速度および温度は独立して制御した。第１ローラーは、ポリマーの溶融状態でより糸を延伸した（「熱」延伸）。残りのローラーからのより糸延伸は、ポリマーの固体状態で行った（「冷」延伸）。３２５×６０×２０×２０×２０メッシュの組み合わせの４つのスクリーンパックを紡糸口金の前に使用した。
【０１０６】
ＰＥＥＫサンプルＣＥ１およびＰＥＥＫ／ＰＰＳＵサンプルＥ１についての繊維紡糸条件を表４に示す。ＰＥＥＫ／ＰＰＳＵブレンド物Ｅ１は、同様なプロセス条件で、ニートのＰＥＥＫサンプルＣＥ１より良好な繊維溶融紡糸加工性（または、より少ないより糸切断）を実証した。
【０１０７】
【表４】
2010521596.tif 000037
【０１０８】
引張特性
マルチフィラメント繊維についての引張試験は、ＡＳＴＭ  ２２５６に従って行った、繊維サンプルを、２３℃および５０％湿度で少なくとも２４時間順化させた。検体グリップ間の開始位置は２５０ｍｍに設定し、クロスヘッド速度は３００ｍｍ／分であった。デニールは、繊維の線質量密度についての尺度の単位である。それは、９，０００メートル当たりのグラム単位の質量と定義される。フィラメントデニールと全体デニールとを区別することができる。両方とも、上記のように定義されるが、１番目は、繊維の単一フィラメントに関する（また、フィラメント当たりのデニール、すなわちＤ．Ｐ．Ｆ．として一般に知られる）にすぎないが、２番目は、フィラメントの集塊に関する。次の関係式が直線の、一様なフィラメントに適用される：Ｄ．Ｐ．Ｆ．＝全体デニール／一様なフィラメントの量。
【０１０９】
引張試験から報告される特性は、靱性、弾性率、および強靱性を含む。ＰＥＥＫ（ＣＥ１）、ＰＰＳＵ（ＣＥ３）およびＰＥＥＫ／ＰＰＳＵ（Ｅ１）繊維に関する引張試験からの特性を表５に示す。
【０１１０】
【表５】
2010521596.tif 000038
サンプルＥ１は、ニートのＰＥＥＫおよびＰＰＳＵサンプルと比較して優れた結果を出し、意外にも向上した特性を特色とした。
【０１１１】
熱安定性
本研究で議論される、熱安定性特性は、１７０℃の熱い空気オーブン中で長期間暴露させた後の繊維サンプルの％靱性保持率によって測定する。この試験用の全ての繊維サンプルは、オーブン暴露前に仕上げ化学薬品を除去するために水洗した。結果を表６に示す。
【０１１２】
【表６】
2010521596.tif 000039
Ｅ１から製造した繊維は、約２０００時間の劣化後でも、目立つ靱性低下は全く示さない。しかしながら、ＣＥ１から製造した繊維は、劣化の早期段階（＜約３００時間）の間に顕著な靱性低下（約３０％）を示す。
【０１１３】
耐化学薬品性
繊維の耐化学薬品性は、繊維を試験試薬中に２４時間浸漬し、次に引張特性、具体的には化学薬品処理繊維の靱性保持率を測定することによって評価した。試験手順の詳細を以下に示す。
繊維を１インチ直径のガラスチューブに巻き付け（底部へ２／３まで下方へ）、仕上げ剤を除去するために１分間リンスし、次に繊維を紙タオルで乾燥させた。異なる繊維サンプルを装填した６つのチューブを、化学試薬を満たしたガラス製１０００ｍｌ広口ジャー中へ浸漬した。ジャーに蓋をかぶせ、フード内に室温で２４時間放置した。チューブをジャーから取り出し、初期クリーニングのため繊維から残存化学試薬をリンスするためにイソプロパノール（有機試薬について）または脱イオン水（無機溶液について）でリンスした。チューブを次に、第２段階の洗浄としてイソプロパノールまたは水浴中へ浸けた。繊維を次に、引張試験を行う前に１日の間順化させた。
【０１１４】
耐化学薬品性結果の詳細を表７に示す。ＰＰＳＵ繊維（ＣＥ３）は、幾つかの有機溶剤に対して良好な耐性を持たないが、それらは、室温での強塩基および酸溶液に対して、ならびに高温での中間濃度の塩基および酸溶液に対して秀でた耐性を示す。高メルトフローのＰＥＥＫ繊維（ＣＥ１）は、室温での強酸か、高温での中間濃度の酸かのいずれに対しても不十分な耐性を示す。ＰＥＥＫ／ＰＰＳＵ繊維は、ＰＰＳＵ（ＣＥ３）およびＰＥＥＫ（ＣＥ１）繊維と対比して、室温での有機溶剤に対しておよび強酸に対してまたは高温での中間濃度の酸に対して著しく向上した耐化学薬品性を示す。
【０１１５】
試験温度：２３℃
【表７】
2010521596.tif 000040
【０１１６】
試験温度：８０℃
2010521596.tif 000041
【０１１７】
スルホン、ケトンおよびポリアリーレン基を含むコポリマーであって、スルホン基のモル数とケトン基のモル数の比が１より大きいコポリマー（本明細書では以下、ＰＰＳＫコポリマー）コポリマーの製造。
オーバーヘッドかき混ぜ機、窒素入口、ディーン・スタークトラップ付き還流冷却器を備え付けた１リットルの樹脂ケトルに、７６．３ｇの４，４’−ビフェノール、８９．２ｇのジクロロジフェニルスルホン、２２．６ｇの４，４’−ジフルオロベンゾフェノン、５８．３ｇの無水炭酸カリウム、および３７５ｇのジフェニルスルホンを装入した。反応混合物を３回排気し、乾燥窒素で再び満たした。温度を２〜２．５時間にわたって２７５℃に上げた。重合反応を、撹拌しながら、窒素の正の流れ下に進行させた。水を、重合の間ずっとディーン・スタークトラップ中に集めた。ジクロロジフェニルスルホン、２．５ｇを次に加え、反応をもう１時間進行させた。熱い反応混合物を、ステンレススチールパンへ注ぎ込み、冷却させ、凝固させ、固体状態のＰＰＳＫコポリマーを回収した。そのように回収したＰＰＳＫコポリマーを、グラインダーで自由に流れる粉末に磨り潰した。ＰＰＳＫ粉末を次に、それぞれ１時間６回のアセトン洗浄、引き続き６回の酸性水洗浄にかけた。最後に、ＰＰＳＫ粉末を脱イオン水で２回洗浄し、それにメタノール洗浄が続き、真空オーブンで乾燥させた。
【０１１８】
ＥＳＣＲ試験
サンプルの耐環境応力亀裂性は、ＩＳＯ  ２２０８８に従って試験した。ラデル（ＲＡＤＥＬ）（登録商標）Ｒ  ５１００  ＮＴ  ＰＰＳＵを対照としてさらに試験した。試験バーの瞬間曲率半径の関数として試験検体に可変の応力を加える放物線状試験バーにサンプルを取り付けた。約３４０ｋｓｉの弾性率のＰＰＳＵなどの材料に対する相当する応力は、約１０００ｐｓｉ（最小曲率のバーの終わりでの）から約５０００ｐｓｉ（最大曲率のバーの終わりでの）の範囲である。サンプルの表面を異なる試薬に暴露させた。
【０１１９】
ＥＳＣＲ試験結果
３０秒間のＭＥＫへの暴露後に、ニートのラデル（ＲＡＤＥＬ）（登録商標）Ｒ  ５１００  ＮＴ  ＰＰＳＵは直ちにひび割れし、幾つかの片に割れた。ＰＰＳＫコポリマーへの影響は全くなかった。ＰＰＳＫコポリマーは、完全なひび割れを示す前にさらに２分間ＭＥＫ中に浸漬しなければならなかった。
また、シクロヘキサノンを使用したとき、ラデル（ＲＡＤＥＬ）（登録商標）Ｒ  ５１００  ＮＴ  ＰＰＳＵは同様に耐ひび割れ性を全く示さなかったが、ＰＰＳＫは良好な耐ひび割れ性を示した。
【０１２０】
同様な結果はまた、エチレングリコールモノエチルエーテルおよびジエチレングリコールのモノエチルエーテル中への浸漬後にも得られ、ＰＰＳＫコポリマーの秀でた特性を裏付けた。
３０秒間のＴＨＦへの暴露後に、全体のＰＰＳＵ検体はひび割れを示したが、ＰＰＳＫサンプルは、約４０００ｐｓｉより上の応力に相当するバーの領域でのみひび割れを示した。
さらに他のサンプルを２−エトキシエタノール中に３０分間浸漬した。２０分後に、全体ＰＰＳＵ検体はひび割れを示したが、ＰＰＳＫサンプルはまたしても、約４０００ｐｓｉより上の応力に相当するバーの領域でのみひび割れを示した。
【図１】
2010521596.tif 000046
【図２】
2010521596.tif 000047
【国際調査報告】
2010521596.tif 000048
2010521596.tif 000049
2010521596.tif 000050
2010521596.tif 000051